Brevet FR2085402A1 — publié le 19711224

La nécessité d'un oontr5le permanent des bétons et le manque de place pour créer des centrales sur les chantiers urbains ont conduit les construo- teurs à faire-appel, pour ce matériau, auT granaes centrales à béton. Mais celles-ci, pour des questions d'approvisionnement et de stockage se trouvent obligatoirement loin des chantiers et les difficultés de la cir culation augmentent les délais de livraison entre la bétonnière et le lieu d'utilisation. La mise en oeuvre surtout Si le mortier doit être pompé, nécessite une fluidité bien déterminée. Ce résultat ne peut être obtenu que par l'adjonction d'un retardateur qui est particulièrement recommandé - pour le bétonnage par temps'ohaud, - pour supprimer les reprises de bétonnage, - pour les transports sur longues distances, - pour des travaux d'injection à grande profondeur, et à température élevée, - pour les mortiers projetés, - pour la fabrication des panneaux de béton à granulats apparents et lavés. Cet adjuvent doit rempli? trois fonctions pour entre parfaitement efficace, et ce sans modifier les caractéristiques mécaniques du béton après sa prise définitive, et si possibl-e, en l'améliorant. Il doit donc être retardateur, plastifiant et entraîneur dais. La présente invention répond à ces trois conditions Le rôle retardateur des matières organiques entrant dans les formules exposées ci-dessous renferment plusieurs groupements OH et une ou plusieurs fonctions acides CO OH qui ont la propriété de diminuer la avaleur du seuil de cisaillement des pâtes de ciments. Les ligno-sulfates et les ligno-sulfonates de sodium, de calcium ou d'amonium agissent plus particulièrement sur les aluminates d'où leur grande action sur les ciments alumineux, autrement dit, les ciments à prise rapide. Ils jouent, de plus, un rôle d'entratneur d'air qui a pour effet de familiter l'hydraulyse de la chaux et pour corollaire de permettre de dimi- nuer le rapport s eau/ciment. Dans la deuxième formule type, on trouve des sels diacide hydrocarboxylique, tels que les gluconates de soude, de calcium ainsi que l'alcool furfurylique, qui se comportent, eux aussi, comme des réducteurs d'eau, et des hydrates de carbone (sucres et leurs composés) qui agissent à la fois comme retardateur par libération de nombreux groupes OH libres, et comme plastifiant. Ils cotplètent, de ce fait, l'action des ligno-sulfates, des phosphates et polyphosphates, par exemple t hexamétaphosphate, associés à certains acides renfermant plusieurs fonctions GO OH attachés à une chaîne carbonique courte telles que l'acide citrique et L'acres sulfonique, ainsi que leurs sels de sodium, calcium, potassium, amonium, permettent d'obtenir des retards importants avec des ciments riches en chaux. L'alcool furfurylique agit dans les mêmes conditions. Avec des ciments CPA type 325 et plus encore avec des CIPAL l'hydraulise de la chaux due au retardateur tend à diminuer les caractéristiques mécani- ques mécaniques des bétons, en particulier la flexion dans la première période de prise de 3 à 21 jours. Dans la deuxième formule faisant l'objet do la présente invention, pour remédier à l'inconvénient pré-cité, il a été prévu d'incorporer un ao- tate polyvinyl qui, au contact de la chaux, se saponifie, formant ainsi un lubrifiant qui augmente les qualités de flexion après la prise et d'un al oool polyvinylique qui agit comme liant et désaérateur. REVENI CATIONS Les formulations de retardateur de prise du ciment faisant l'objet de la présente invention ont pour but de pouvoir mettre en oeuvre un mortier de ciment dans un temps supérieur à celui dudit mortier sans adjuvent, et ceci en ne modifiant que très peu ses caractéristiques mécaniques. Pour obtenir le résultat recherché, les composants du retardateur doivent entre adaptés aux différents types de ciments utilisés pour remplir, avec chacun d'eux, les fonctions suivantes séparément ou simultanément. a) fluidifiant ou plastifiant b) entraîneur d'air a) F L U I I F I A N T Tels que le ligno-sulfonate de calcium, le gluconate de calcium et la saccharose les polyphosphates et l'héxamétaphosphate qui agissent comme réducteur d'eau et entrafneur d'air. b) E N T R A I N E U R D' A I R eiclusivement tels que l'alcool polyvinilique et furfurylique. La formule A donne les meilleurs retards pour des ciments contenant moins de 10 % de C3Â (CPA 325) La formule B pour des ciments à plus de 10 % de C3A La formule C pour retarder la prise et limiter le retrait Le rapport des masses donné dans chacune des 3 formules n1 est qu'indicatif et peut varier de + ou - 5 % sans que le résultat n'en soit modifié. FORMULE I Lignosulfonate de calcium.......... 1614 Héxamétaphosphate.................. 12 Acide orthophosphorique............ 0,5 Saccharose 6 Alcool furfurylique 1,5 FORMULE Il Lignosulfonate de sodium............. 10 Polyphosphate........................ 12 Acide orthophosphorique ............. 2 Gluconate de sodiu................... sodium 8 Acide furfurylique................... 0,5 FORMULE III Ligno-sulfonate de calcium ........... 15 Hexamétaphosphate .................... 9 Saccharose 5 Acide polyvinylique 6